(57)【特許請求の範囲】
【請求項１】
基板上に少なくとも有機色素記録層を設けてなり、変調によりアドレスを付与すると共に基本クロック長Ｔを０．１３３μｍとした周期３２Ｔのウオブルを有し、該有機色素記録層が有機色素を２種以上混合してなり、かつ各単独の色素膜の極大吸収波長が最も大きい色素の記録波長における屈折率がその他の色素の屈折率よりも大きいことを特徴とする光記録媒体。
【請求項２】
基板の溝深さが１０００Å〜２５００Å、トラックピッチが０．６４μｍ〜０．８μｍ、かつ溝幅が半値幅で０．１８μｍ〜０．４０μｍであることを特徴とする請求項１に記載の光記録媒体。
【請求項３】
極大吸収波長が最も大きい色素がメチン色素及び／又はポリメチン色素であり、該色素よりも短い吸収波長を有する色素がアゾ金属キレート色素、ホルマザン金属キレート色素、ジピロメテン金属キレート色素のうち少なくとも１つであることを特徴とする請求項１又は２に記載の光記録媒体。
【請求項４】
記録層の金属キレート色素の金属がニッケル、銅、コバルト、マンガン及び酸化バナジウムよりなる群から選ばれた少なくとも一種であることを特徴とする請求項１〜３のいずれかに記載の光記録媒体。
【発明の詳細な説明】
【０００１】
【発明の属する技術分野】
本発明は光記録媒体に関し、特に光ビームを照射することにより、記録材料の透過率、反射率等の光学的な変化を生じさせ、情報の記録、再生を行ない、かつ追記が可能なデータ用追記光ディスク、追記型コンパクトディスク等の光記録媒体に関するものである。
【０００２】
【従来の技術】
現在、次世代大容量光ディスクとしてＤＶＤ−Ｒの開発が進められている。記録容量の向上の要素技術は、記録ピット微小化のための記録材料開発、ＭＰＥＧ２に代表される画像圧縮技術の採用、記録ピット読み取りのための半導体レーザの短波長化等の技術開発が必要である。これまで赤色波長域の半導体レーザとしては、バーコードリーダ、計測器用に６７０ｎｍ体のＡｌＧａＩｎＰレーザダイオードが商品化されているのみであったが、光ディスクの高密度化に伴い、赤色レーザが本格的に光ストレージ市場で使用されつつある。ＤＶＤドライブの場合、光源として６３５ｎｍ帯と６５０ｎｍ帯のレーザダイオードの２つの波長で規格化されている。一方、再生専用のＤＶＤ−ＲＯＭドライブは波長〜６５０ｎｍで商品化されている。このような状況下で最も好ましいＤＶＤ−Ｒメディアは、波長６３０ｎｍ〜６８０ｎｍで記録、再生が可能なメディアである。
【０００３】
ＤＶＤ−Ｒメディアのフォーマットはランドプリピットと呼ばれるランド部の一部をカットしたフォーマットで規格化されている。この方式をとると、ランドプリピット信号（ＬＰＰｂ）が０．１６以下ではプリピットアドレス等のプリピット情報が良好に再生できず、０．３２以上であると今度はＬＰＰ信号自体がデータ領域においてノイズ的な振る舞いをし、データエラーが多く発生してしまう。従って、ＬＰＰはその記録材にあったカット幅をスタンパで微調整して（ＬＰＰｂ＝）０．１６〜０．３２の範囲になるようにランドカット幅を制御しなければならない。
【０００４】
一方、記録材料は記録波長帯が６３０ｎｍ〜６８０ｎｍで記録可能な材料か望まれるが有機色素メディアでは色素自体の吸収を利用して記録を行うため、波長依存性が大きく広範囲な記録波長で記録を可能にすることは困難なことが一般的である。
【０００５】
【発明が解決しようとする課題】
本発明は、前記従来システムに比べて、短波長に発振波長を有する半導体レーザを用いる追記型ＤＶＤシステムの新フォーマット方式であり、ＬＰＰ方式同様のデータの書き足し部における未記録領域をなくす有効な方式の光記録媒体を提供することをその課題とする。また、本発明は、ＤＶＤ−Ｒランドプリピット方式に比較して、スタンパ作製時における微細なカット幅制御やＬＰＰ信号のデータ部への漏れだしによるデータエラーが生じない等の優れた方式の光記録媒体を提供することを別の課題とする。さらに、本発明は、色素を２種以上混合することにより、色素メディアとしては広範囲な波長での記録を可能にでき、また高耐光性を有する金属キレート色素を混合することで耐光性が向上した光記録媒体を提供することを別の課題とする。
【０００６】
【課題を解決するための手段】
本発明者等は、前記課題を解決すべく鋭意検討を重ねた結果、本発明を完成するに至った。即ち、本発明によれば、上記課題を下記の技術的手段により解決することができる。
（１）基板上に少なくとも有機色素記録層を設けてなり、変調によりアドレスを付与すると共に基本クロック長Ｔを０．１３３μｍとした周期３２Ｔのウオブルを有し、該有機色素記録層が有機色素を２種以上混合してなり、かつ各単独の色素膜の極大吸収波長が最も大きい色素の記録波長における屈折率がその他の色素の屈折率よりも大きいことを特徴とする光記録媒体。
（２）基板の溝深さが１０００Å〜２５００Å、トラックピッチが０．６４μｍ〜０．８μｍ、かつ溝幅が半値幅で０．１８μｍ〜０．４０μｍであることを特徴とする上記（１）に記載の光記録媒体。
（３）極大吸収波長が最も大きい色素がメチン色素及び／又はポリメチン色素であり、該色素よりも短い吸収波長を有する色素がアゾ金属キレート色素、ホルマザン金属キレート色素、ジピロメテン金属キレート色素のうち少なくとも１つであることを特徴とする上記（１）又は（２）に記載の光記録媒体。
（４）記録層の金属キレート色素の金属がニッケル、銅、コバルト、マンガン及び酸化バナジウムよりなる群から選ばれた少なくとも一種であることを特徴とする上記（１）〜（３）のいずれかに記載の光記録媒体。
なお、上記（１）に記載の光記録媒体において、反射層を有することが好ましく、該反射層が金、銀、アルミニウムもしくはこれらを主成分とした他の金属との合金であるとよい。また、記録再生波長±５ｎｍの波長域の光に対する記録層単層の屈折率ｎが１．５≦ｎ≦３．０で、消衰係数ｋが０．０２≦ｋ≦０．２であるとよく、記録層の分解開始温度３６０℃以下であることが好ましい。
さらに、光記録方法として、上記に記載の光記録媒体に７２０ｎｍ〜６００ｎｍの記録波長で記録することが好適である。
【０００７】
【発明の実施の形態】
以下、本発明を詳細に説明する。本発明の光記録媒体は、基板上に少なくとも有機色素記録層を設けてなり、周期４Ｔ〜９６Ｔのウオブルを有し、該有機色素記録層が有機色素を２種以上混合してなり、かつ各単独の色素膜の極大吸収波長が最も大きい色素の記録波長における屈折率がその他の色素の屈折率よりも大きいことを特徴とする、なお、ここで定義するＴとは基本クロック周波数で記録したときの記録ピット長（単位はμｍ）であり、ＤＶＤ（４．７ＧＢ）メディアであれば、約０．１３３μｍである。
【０００８】
色素を記録層として用いる場合、色素の吸収を利用して記録を行うため、無機系の記録層に比べて記録波長の依存性が大きい。言い換えると記録波長が変動すると、記録パワーが変動したり、また、最適ストラテジが変わってしまうことがある。
【０００９】
本発明者はこのような波長変動に対し大きくは記録パワー変動を要しないように記録層を色素の２種以上の混合系とすることで補償できることを確認した。
また、混合する色素の各単独膜の極大吸収波長が最も大きい色素の屈折率を他の色素よりも大きくすることで、色素メディアの特徴である高反射率が実現可能となることを確認した。
さらに該高屈折率色素に適した材料は（ポリ）メチン色素が適しているが、該色素は耐光性が低いことが問題となる。そこで、（ポリ）メチン色素に高耐光性の金属キレート色素を混合することで耐光性を向上できることを確認した。
【００１０】
また、周期４Ｔ〜９６Ｔのウオブルを有し、記録層として記録再生波長±５ｎｍの波長域の光に対する記録層単層の屈折率ｎが１．５≦ｎ≦３．０であり、消衰係数ｋが０．０２≦ｋ≦０．２である有機色素膜を有する光記録媒体を作製することにより、書き足しデータ部先頭の未記録領域を低減でき、広範囲な波長での記録が可能であり、高耐光、低エラー率なＤＶＤ追記型ディスクが得られる。
【００１１】
色素を混合する極大吸収を有する色素重量比＝Ｐ、その他の色素重量比＝Ｑとした場合、比率はＰ：Ｑ＝１：９〜９：１の範囲で用いることができるが、高反射率で高耐光性を維持させるには、好ましくは３：７〜８：２の混合比である。
【００１２】
通常、ウオブルの周波数帯は１５０Ｔ〜４００Ｔ相当が用いられている。この周波数帯であると、周波数変調にしろ、位相変調にしろデータの書き足しをする場合、ウオブルの周波数が低すぎて、前データと書き足しデータとの間がかなり空いてしまい、高密度記録には向かない。
【００１３】
一方、ＤＶＤ−ＲではこれをＬＰＰに設け、このＬＰＰ信号でデータの書き込む位置を制御している。しかしながら、ＬＰＰ方式ではＬＰＰの信号振幅が小さすぎてはＬＰＰが良好に読み出せず、逆にＬＰＰが大きすぎると今度はＬＰＰ信号自体が書き込みデータへ漏れ込んでデータエラーが多発するという不具合が生じるため、ＬＰＰは０．１６≦ＬＰＰｂ≦０．３２の範囲、好ましくは０．１８≦ＬＰＰｂ≦０．２６という制約が生じ、スタンパ作成の際、ランドのカット幅を微細に制御しなくてはならない。
【００１４】
一方、高周波ウオブルにすれば、ＬＰＰは必要なく、ウオブルを変調して同期をとるため、ＬＰＰ方式の様にデータエラーが多発するような事態には至らない。
本発明におけるウオブルの振幅であるが、適当なフィルターを通した後のウオブル振幅（Ｗｏ）に対する、これも適当なフィルターを通したプシュプル信号（ＰＰ）割合Ｗｏ／ＰＰ＝ＮＷ０が０．１≦ＮＷ０≦０．４の範囲にあれば本発明の目的であるウオブルでの同期合わせは可能であり、更に好ましいＮＷ０の値は０．１５≦ＮＷ０≦０．３０の範囲である。ＮＷ０の値が０．１未満であると同期をとるには不十分な信号強度であり、０．４を超えてしまうとデータ部エラーが増えてくる傾向にある。但し、ＬＰＰ方式に比べ、ＬＰＰが大きなメディアのデータエラーに比較してデータエラーの発生の影響度は小さく、ウオブル振幅の増加に伴うデータエラーは緩やかである。更にスタンパを作成する際、ＬＰＰ方式のＬＰＰカット幅はＬＰＰｂ＝０．１６〜０．３２内の範囲にするには高度なカット幅制御技術を必要とするが、本発明の高周波ウオブル方式においては高周波発生源とウオブルの振り量の大きさ（ウオブル振り量を制御する回路で振り量は任意に再現性よく作成できる）だけを管理しさえすれば目的は達成されるため、スタンパの歩留まりや、メディアの歩留まりが飛躍的に向上できる。
【００１５】
上記のフォーマットを有した基板の溝形状であるが、主に有機色素を溶剤塗工法にて記録層を形成するわけであるが、その場合の最適溝深さは１０００Å〜２５００Åであり、さらに好ましくは１５００Å〜２０００Åである。
溝深さが１０００Å未満であるとプシュプル信号が充分にとれず、トラッキング制御ができず、２５００Åを超えると基板成形の際、転写性があまくなり、好ましくない。また、記録密度を４ＧＢ〜５ＧＢの容量を確保するためにはトラクピッチは０．６４μｍ〜０．８μｍ程度が必要である。溝幅に関しては、記録材料によって異なるが、ほぼ全ての有機材料において、半値幅０．１８μｍ〜０．４０μｍの幅で適用できる。
【００１６】
本発明におけるウオブルの実行振れ量としては２００Å〜２０００Åまで可能であるが、ウオブリングしているためふれ幅は測定場所によりバラツキおおよそ上記のような範囲に入っていればよい。
【００１７】
次に本発明の光記録媒体の構成について述べる。
光記録媒体の記録層を構成するのに必要な項目として、光学特性が上げられる。光学特性に必要な条件は、記録再生波長である６３０ｎｍ〜６９０ｎｍに対して短波長側に大きな吸収帯を有し、かつ記録再生波長が該吸収帯の長波長端近傍にあることが必要である。これは、記録再生波長である６３０ｎｍ〜６９０ｎｍで大きな屈折率と消衰係数を有することを意味するものである。
具体的には、記録再生波長近傍の長波長近傍の波長域光に対する記録層単層の屈折率ｎが１．５以上３．０以下であり、消衰係数ｋが０．０２以上０．２以下の範囲にあることが好ましい。ｎが１．５未満の場合には、十分な光学的変化得られにくいため、記録変調度が低くなるため好ましくなく、ｎが３．０を超える場合には、波長依存性が高くなり過ぎるため、記録再生波長領域であってもエラーとなってしまうため好ましくない。また、ｋが０．０２未満の場合には、記録感度が悪くなるため好ましくなく、ｋが０．２を超える場合には、５０％以上の反射率を得ることが困難となるので好ましくない。
【００１８】
次に本発明に使用可能な色素材料の具体例であるが、アゾ（金属キレート）色素、ホルマザン（金属キレート）色素、ジピロメテン（金属キレート）色素、ポリメチン色素、アザアヌレン色素等が適用可能で、具体的には金属キレート色素、シアニン色素、スチリル色素が特に好ましい。
【００１９】
ここで、アゾ（金属キレート）色素であるが、アゾ結合をはさみ両側のアゾ化合物形成ユニットが置換、未置換の芳香環、ピリジン残基、ピリミジン残基、ピラジン残基、ピリミジン残基、ピリダジン残基、トリアジン残基、イミダゾール残基、チアゾール残基、トリアゾール残基、ピラゾール残基、イソチアゾール残基、ベンズチアゾール残基等の組み合わせでアゾ化合物が形成され、それらのアゾ化合物の金属キレート化合物が特に好ましい。
【００２０】
ホルマザン（金属キレート）色素であるが、ホルマザンの構造は下記化１に示されるものである
【化１】
0004060543.tif 000002
（式中、Ｚはそれが結合している炭素原子及び窒素原子と一緒になって多複素環を形成する残基であり、具体的にはピリダジン環、ピリミジン環、ピラジン環、トリアジン環である。また、この複素環にはアルキル基、アルコキシ基、アルキルチオ基、置換アミノ基、アリル基、アリルオキシ基、アニリノ基、ケト基等の置換基を有していてもよい。Ａはアルキル基、アラルキル基、アリル基、シクロヘキシル基を表し、アルキル基、アルコキシ基、ハロゲン、ケト基、カルボキシル基又はそのエステル、ニトリル基、ニトロ基等の置換基を有していてもよい。Ｂはアリル基を表し、アルキル基、アルコキシ基、ハロゲン基、カルボキシル基、又はそのエステル、ニトリル基、ニトロ基等の置換基を有していてもよい。金属キレート化物の場合、金属は２価の金属原子である。
【００２１】
ジピロメテン（金属キレート）色素のジピロメテン化合物は、下記構造式（２）で示されるものである。
【化２】
0004060543.tif 000003
（式中Ｒ１〜Ｒ９は各々独立に水素原子、ハロゲン原子、置換未置換のアルキル基、アルコキシ基、アルケニル基、アシル基、アルコキシカルボニル基、アラルキル基、アリール基、ヘテロアリール基を表し、金属キレート化物の場合、金属は２価又は３価の金属原子である。また、Ｒ２とＲ３で環を形成してもよい。
アゾ化合物、ホルマザン化合物、ジピロメテン化合物ともにキレート化合物の場合の金属は遷移金属が挙げられ、例えばＮｉ，Ｃｏ，Ｃｕ，Ｍｎ，ＶＯ，Ｚｎ，Ｆｅ，Ｃｒ，Ａｌ等が挙げられ、製造上とディスク特性上、特にＮｉ，Ｃｏ，Ｃｕ，Ｍｎ，ＶＯが好ましい。
【００２２】
ポリメチン色素としては５３０ｎｍ〜６００ｎｍに吸収帯を有する色素なら本発明に適用可能であるが、さらにトリメチンシアニン色素が好ましく、特にさらにトリメチン鎖の両端が置換未置換のインドレニン、ベンズインドレニンが好ましく、カウンターアニオンとしてはハロゲン、ＣｌＯ４、ＢＦ４、ＰＦ６、ＳｂＦ６等の他にニッケルジチオレート錯体に代表される各種金属キレートアニオンでもよい。
【００２３】
スチリル色素としてはメチン鎖の両端が置換未置換の芳香族化合物、置換未置換のインドレニン、チアゾール、ベンズチアゾール、オキサゾール、ベンズオキサゾール等のヘテロ環化合物で形成されている化合物が好ましい。
【００２４】
上記に挙げた色素の熱分解特性であるが、色素単独で用いる場合も混合して用いる場合もその記録材料の分解開始温度が３６０℃以下であることが好ましい。特に１００〜３５０℃が好ましい。分解温度が３６０℃を超えると記録時のピット形成がうまく行われず、ジッタ特性が悪い。また１００℃未満であると今度はディスクの保存安定性が悪化する。
【００２５】
光記録媒体の構成
本発明の光記録媒体は、通常の追記型光メディアである図１、図２の構造（図１、図２のものを２枚貼合わせたいわゆるエアーサンドイッチ構造又は密着貼合わせ構造としてもよい）あるいは図３のようなＣＤ−Ｒ用メディアの構造としてもよい。
【００２６】
各層の必要特性及び構成材料例
本発明の光記録媒体の構成としては、第１基板と第２基板とを記録層を介して接着剤で貼り合わせた構造を基本構造とする。記録層は有機色素層単層でもよく、反射率を高めるため有機色素層と金属反射層との積層でもよい。記録層と基板間は下引き層あるいは保護層を介して層成してもよく、機能向上のためそれらを積層化した構成でもよい。最も通常に用いられるのは、第１基板／有機色素層／金属反射層／保護層／接着層／第２基板構造である。
【００２７】
《基板》
用いる基板としては基板側より記録再生を行う場合にのみ、使用レーザに対して透明でなければならず、記録層側から記録、再生を行う場合基板は透明である必要はない。
基板材料としては、例えばポリエステル、アクリル樹脂、ポリアミド、ポリカーボネート樹脂、ポリオレフィン樹脂、フェノール樹脂、エポキシ樹脂、ポリイミドなどのプラスチック、又はガラス、セラミック、あるいは金属などを用いることができる。なお、基板の表面にトラッキング用の案内溝や案内ピット、さらにアドレス信号などのプリフォーマットなどが形成されていてもよい。
【００２８】
《記録層》
記録層はレーザ光の照射により何らかの光学的変化を生じさせ、その変化により情報を記録するものであって、この記録層中には本発明の色素が含有されていることが必要で、記録層の形成に当たって本発明によれば２種以上の組み合わせで用いる。
さらに、本発明の上記色素は光学特性、記録感度、信号特性などの向上の目的で他の有機色素及び金属、金属化合物と混合又は積層化して用いてもよい。
【００２９】
有機色素の例としては、（ポリ）メチン色素、ナフタロシアニン系、フタロシアニン系、スクアリリウム系、クロコニウム系、ピリリウム系、ナフトキノン系、アントラキノン系（インダンスレン系）、キサンテン系、トリフェニルメタン系、アズレン系、テトラヒドロコリン系、フェナンスレン系、トリフェノチアジン系染料及び、金属錯体化合物などが挙げられる。
【００３０】
金属、金属化合物の例としては、Ｉｎ、Ｔｅ、Ｂｉ、Ｓｅ、Ｓｂ、Ｇｅ、Ｓｎ、Ａｌ、Ｂｅ、ＴｅＯ２、ＳｎＯ、Ａｓ，Ｃｄ、などが挙げられ、それぞれを分散混合あるいは積層の形態で用いることができる。
【００３１】
さらに、上記染料中に高分子材料、例えばアイオノマー樹脂、ポリアミド樹脂、ビニル系樹脂、天然高分子、シリコーン、液状ゴムなどの種々の材料もしくはシランカップリング剤などを分散混合してもよいし、特性改良の目的で安定剤（例えば遷移金属錯体）、分散剤、難燃剤、滑剤、帯電防止剤、界面活性剤、可塑剤などを一緒に用いることができる。
【００３２】
記録層の形成方法としては、蒸着、スパッタリング、ＣＶＤ又は溶剤塗布などの通常の手段を用いることができる。
塗布法を用いる場合には、上記染料などを有機溶剤に溶解して、スプレー、ローラーコーティグ、ディピング及びスピンコーティングなどの慣用のコーティング法によって行うことができる。用いられる有機溶媒としては、一般にメタノール、エタノール、イソプロパノールなどのアルコール類、アセトン、メチルエチルケトン、シクロヘキサノンなどのケトン類、Ｎ，Ｎ−ジメチルホルムアミド、Ｎ，Ｎ−ジメチルアセトアミドなどのアミド類、ジメチルスルホキシドなどのスルホキシド類、テトラヒドロフラン、ジオキサン、ジエチルエーテル、エチレングリコールモノメチルエーテルなどのエーテル類、酢酸メチル、酢酸エチルなどのエステル類、クロロホルム、塩化メチレン、ジクロロエタン、四塩化炭素、トリクロロエタンなどの脂肪族ハロゲン化炭化水素類、ベンゼン、キシレン、モノクロロベンゼン、ジクロロベンゼンなどの芳香族類、メトキシエタノール、エトキシエタノールなどのセロソルブ類、ヘキサン、ペンタン、シクロヘキサン、メチルシクロヘキサンなどの炭化水素類などが挙げられる。記録層の膜厚は１００Å〜１０μｍ、好ましくは２００Å〜２０００Åが適当である。
【００３３】
《下引き層》
下引き層は▲１▼接着性の向上、▲２▼水又はガスなどのバリアー、▲３▼記録層の保存安定性の向上、▲４▼反射率の向上▲５▼溶剤からの基板の保護、▲６▼案内溝、案内ピット、プレフォーマットの形成などを目的として使用される。▲１▼の目的に対しては高分子材料、例えばアイオノマー樹脂、ポリアミド樹脂、ビニル樹脂、天然樹脂、天然高分子、シリコーン、液状ゴムなどの種々の高分子化合物、及びシランカップリング剤などを用いることができ、▲２▼及び▲３▼の目的に対しては上記高分子材料以外に無機化合物、例えばＳｉＯ、ＭｇＦ、ＳｉＯ２、ＴｉＯ、ＺｎＯ、ＴｉＮ、ＳｉＮなどを用いることができ、さらに金属又は半金属、例えばＺｎ、Ｃｕ、Ｎｉ、Ｃｒ、Ｇｅ、Ｓｅ、Ａｕ、Ａｇ、Ａｌなどを用いることができる。また、▲４▼の目的に対しては金属、例えばＡｌ、Ａｕ、Ａｇ等や、金属光沢を有する有機薄膜、例えばメチン染料、キサンテン系染料などを用いることができ、▲５▼、▲６▼の目的に対しては紫外線硬化性樹脂、熱硬化性樹脂、熱可塑性樹脂等を用いることができる。下引き層の膜厚としては０．０１μｍ〜３０μｍ、好ましくは、０．０５μｍ〜１０μｍが適当である。
【００３４】
《金属反射層》
金属反射層は単体で高反射率の得られる腐食されにくい金属、半金属等が挙げられ、材料例としてはＡｕ、Ａｇ、Ｃｒ、Ｎｉ、Ａｌ、Ｆｅ、Ｓｎなどが挙げられるが、反射率、生産性の点からＡｕ、Ａｇ、Ａｌが最も好ましく、これらの金属、半金属は単独で使用してもよく、２種の合金としてもよい。膜形成法としては蒸着、スッパタリングなどが挙げられ、膜厚としては５０Å〜５０００Å、好ましくは１００Å〜３０００Åである。
【００３５】
《保護層、基板面ハードコート層》
保護層及び基板面ハードコート層は▲１▼記録層（反射吸収層）を傷、ホコリ、汚れ等から保護する、▲２▼記録層（反射吸収層）の保存安定性の向上、▲３▼反射率の向上等を目的として使用される。これらの目的に対しては、前記下引き層に示した材料を用いることができる。また、無機材料として、ＳｉＯ、ＳｉＯ２なども用いることができ、有機材料としてポリメチルアクリレート、ポリカーボネート、エポキシ樹脂、ポリスチレン、ポリエステル樹脂、ビニル樹脂、セルロース、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂も用いることができる。上記材料のうち最も好ましい例としては、生産性に優れた紫外線硬化性樹脂である。保護層又は基板面ハードコート層の膜厚は０．０１〜３０μｍ、好ましくは０．０５μｍ〜１０μｍが適当である。本発明において、前記下引き層、保護層及び基板面ハードコート層には、記録層の場合と同様に、安定剤、分散剤、難燃剤、滑剤、帯電防止剤、界面活性剤、可塑剤等を含有させることができる。
【００３６】
《保護基板》
保護基板はこの保護基板側からレーザ光を照射する場合、使用レーザ光に対し透明でなくてはならず、単なる保護板として用いる場合、透明性は問わない。使用可能な基板材料としては、基板材料と全く同様であり、ポリエステル、アクリル樹脂、ポリアミド、ポリカーボネート樹脂、ポリオレフィン樹脂、フェノール樹脂、エポキシ樹脂、ポリイミドなどのプラスチック、又はガラス、セラミック、あるいは金属などを用いることができる。
【００３７】
《接着剤、接着層》
２枚の記録媒体を接着できる接着できる材料なら何でもよく、生産性を考えると、紫外線硬化型もしくはホットメルト型接着剤が好ましい。
【００３８】
本発明の前記構成を有する光記録媒体は、例えば７２０〜６００ｎｍの記録波長で記録することができる。
【００３９】
以下に本発明で用いる色素の化合物例を示す。
【表１】
0004060543.tif 000004
【００４０】
【表２】
0004060543.tif 000005
【００４１】
【表３】
0004060543.tif 000006
【００４２】
【表４】
0004060543.tif 000007
【００４３】
【表５】
0004060543.tif 000008
【００４４】
【実施例】
以下、本発明の実施例を示す。
【００４５】
実施例１
溝深さ１７５０Å、半値幅０．２５μｍ、トラックピッチ０．７４μｍ、ウオブル周波数３２Ｔ相当、ウオブル振れ幅３００Åの案内溝を有するバンド条件を有する厚さ０．６ｍｍ、外径１２０ｍｍの射出成形ポリカーボネート基板上に化合物例Ａ−１／Ｃ−１＝１／１重量比に混合した色素を２，２，３，３−テトラフルオロ−１−プロパノールで溶解し、スピンナー塗布し、厚さ９００Åの有機色素層を形成し、次いでスパッタ法により金１１００Åの反射層を設け、更にその上にアクリル系フォトポリマーにて７μｍの保護層を設けた後、厚さ０．６ｍｍ、外径１２０ｍｍの射出成形ポリカーボネート平板基板をアクリル系フォトポリマーにて接着し光記録媒体とした。
【００４６】
実施例２
実施例１で化合物Ｂ−１／Ｄ−１＝６／４重量比で混合した色素を用いたこと以外は実施例１と全く同様に光記録媒体を形成した。
【００４７】
実施例３
実施例１で化合物Ａ−２／Ｅ−１＝４／６重量比で混合した色素を用いたこと以外は実施例１と全く同様に光記録媒体を形成した。
【００４８】
比較例１
実施例１において基板溝深さ、幅、トラックピッチは全く同様であり、ウオブル振れ量が５０Å相当でウオブル周波数は１９０Ｔ相当のＬＰＰカット幅が１２水準振られた条件基板を用いたこと以外は実施例１と全く同様に光記録媒体を形成した。
【００４９】
比較例２
実施例１で化合物Ａ−１のみを用いたこと以外は実施例１と全く同様に光記録媒体を形成した。
【００５０】
＜記録条件＞
実施例１〜３及び比較例１〜２で得た光記録媒体に発振波長６３５ｎｍ、ビーム径０．９μｍの半導体レーザ光を用い、トラッキングしながらＥＦＭ信号（線速３．５ｍ／ｓｅｃ．）をＢｏｔｔｏｍ  Ｊｉｔｔｅｒが極小となるようなストラテジと記録パワーで記録し、これらの記録位置を発振波長６４９ｎｍの連続光０．３ｍＷでＢｏｔｔｏｍ  Ｊｉｔｔｅｒが８．０％となるようにイコライザーゲインを調整して再生し、その時のＰＩ  Ｅｒｒｏｒを測定した。
また、比較例１でのディスクに関してはＬＰＰｂ値がそれぞれ０．１２、０．２０、０．３６近傍となるＢａｎｄを選択し、記録ピックアップにてそのときのＬＰＰブロックエラーレートも測定した。
また、実施例１〜３及び比較例１〜２で得た光記録媒体に発振波長６５７ｎｍ、ビーム径０．８５μｍの半導体レーザ光を用い、トラッキングしながらＥＦＭ信号（線速３．５ｍ／ｓｅｃ．）をＢｏｔｔｏｍ  Ｊｉｔｔｅｒが極小となるようなストラテジと記録パワーで記録し、これらの記録位置を発振波長６４９ｎｍの連続光０．３ｍＷでＢｏｔｔｏｍ  Ｊｉｔｔｅｒが８．０％となるようにイコライザーゲインを調整して再生し、その時のＰＩ  Ｅｒｒｏｒを測定した。
さらに６３５ｎｍで記録した場合の最適記録パワーをＰａとし６５７ｎｍで記録した場合の最適記録パワーをＰｂとした時のＰｂ／Ｐａを算出して評価した。（Ｐｂ／Ｐａが大きい方が波長依存性が大きいのは言うまでもない。）
さらに、上記実施例、比較例で記録したメディアを５万ルクスの光暴露試験器に５０時間投入した後６３５ｎｍ、６５７ｎｍ記録部のＰＩエラー数も評価した。その結果を表６に示す。
【００５１】
【表６】
0004060543.tif 000009
＜評価結果＞
【００５２】
上表のごとく、本発明によれば低エラー率で生産性に優れ、高耐光性を有するメディアの提供が可能になる。また、色素を混合したことにより、記録波長依存性が低減可能となった。
【００５３】
【発明の効果】
本発明によれば、ＤＶＤ−Ｒで用いているランドプリピットフォーマットよりも簡単に製造可能な高周波ウオブルフォッマットでデータ部の書き足しを効率よく実施でき、しかも現在、大量に製造されているＣＤ−Ｒ、ＤＣ−ＲＷとほぼ同一フォーマットでの光記録媒体の提供が可能となる。また、従来の色素メディアに比べ記録波長の変動に対し、記録パワーを変化させなくとも記録が可能なメディアが提供できるとともに、（ポリ）メチン系色素の欠点であった低耐光性を改善でき、高耐光メディアの提供が可能となる。
【図面の簡単な説明】
【図１】（ａ）〜（c）は追記型光記録媒体を説明した図である。
【図２】（ａ）〜（ｃ）はＣＤ−Ｒ用の媒体構成を説明した図である。
【図３】（ａ）〜（ｄ）はＤＶＤ−Ｒ用の媒体構成を説明した図である。
【符号の説明】
１  基板
２  記録層
３  下引き層
４  保護層
５  ハードコート層
６  金属反射層
７  保護基板
８  接着層
【図１】
0004060543.tif 000010
【図２】
0004060543.tif 000011
【図３】
0004060543.tif 000012